【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
ポリマー半導体部品を含む電子、光学または光電子デバイスであって、前記ポリマー半導体部品が、式：
【化１２９】
2014501032.tif 000001
［式中：
ＡｒおよびＡｒ’は、同一または異なる、任意に置換された５〜８員ヘテロアリール基であり；
πおよびπ’は、同一または異なる、任意に置換された１１〜２４員多環式アリールまたはヘテロアリール基であり；
Ｘ１およびＸ２は、独立に、Ｎ、ＣＨ、およびＣＲ１からなる群から選択され、但しＸ１およびＸ２の一方は、ＣＲ１であり、Ｘ１およびＸ２の他方はＮまたはＣＨであり；
Ｘ３はＮまたはＣＲ３であり；
Ｘ４はＮまたはＣＲ４であり；
Ｒ１は、Ｆ、Ｃｌ、−Ｃ（Ｏ）Ｒ５、−ＣＦ２Ｒ５、およびＣＮからなる群から選択され；
Ｒ３およびＲ４は、独立に、Ｈ、Ｆ、Ｃｌ、−Ｃ（Ｏ）Ｒ５、ＣＮ、Ｒ５、ＯＲ５、およびＳＲ５からなる群から選択され、ここでＲ５は、各存在において、独立に、Ｃ１−２０アルキル基およびＣ１−２０ハロアルキル基からなる群から選択され；
Ｘは、Ｏ、Ｓ、およびＮＲ６からなる群から選択され、ここでＲ６は、ＨまたはＣ１−２０アルキル基であり；
ａおよびｂは、独立に、０または１であり；
ｍおよびｍ’は、０、１、または２であり；
ｎおよびｎ’は、０、１、または２であり、但しｍおよびｍ’が１であり、そして／またはｎおよびｎ’が１であり、そして／またはａおよびｂの少なくとも１つが１であり；
ｘおよびｙは、モル分率を表す実数であり、ここで０．０５≦ｘ≦０．９５、０．０５≦ｙ≦０．９５であり、ｘおよびｙの合計は約１である］
を有するポリマーを含み；
前記ポリマーが、約３，０００〜約３００，０００の範囲内の分子量を有する、デバイス。
【請求項２】
前記ポリマーが式（ＩＩ）または（ＩＩＩ）：
【化１３０】
2014501032.tif 000002
［式中、ｃは１であり、そしてＡｒ、Ａｒ’、π、π’、Ｒ１、Ｒ３、Ｒ４、ｍ、ｍ’、ｎ、ｎ’、ａ、ｂ、ｘ、およびｙは、請求項１において定義した通りである］
で表される、請求項１に記載のデバイス。
【請求項３】
前記ポリマーが式（Ｖａ）、（Ｖｂ）、（Ｖｃ）、（Ｖｄ）、（Ｖｅ）、または（Ｖｆ）：
【化１３１】
2014501032.tif 000003
［式中、Ａｒ、Ａｒ’、π、π’、ｍ、ｍ’、ｎ、ｎ’、ａ、ｂ、ｘ、およびｙは、請求項１において定義した通りである］
で表される、請求項１に記載のデバイス。
【請求項４】
ＡｒおよびＡｒ’の両方が存在する場合、それらが異なるものであり、そして／またはπおよびπ’が異なるものであり、そしてa、ｂ、ｍ、ｍ’、ｎ、ｎ’、ｘ、およびｙは、請求項１において定義した通りである、請求項１に記載のデバイス。
【請求項５】
前記ポリマーが式（ＶＩＩ）：
【化１３２】
2014501032.tif 000004
［式中：
Ｒ１３およびＲ１４は、独立に、Ｈ、Ｒ１５、ＯＲ１５、およびＳＲ１５からなる群から選択され、ここでＲ１５は、各存在において、独立に、Ｃ１−２０アルキル基、Ｃ１−２０アルケニル基、およびＣ１−２０ハロアルキル基からなる群から選択され；
ｃは、１であり；そして
π、π’、Ｒ１、Ｒ３、Ｒ４、ｍ、ｍ’、ｎ、ｎ’、ｘ、およびｙは、請求項１において定義した通りである］
で表される、請求項１に記載のデバイス。
【請求項６】
πおよびπ’が式：
【化１３３】
2014501032.tif 000005
［式中：
Ｘ１およびＸ２は、独立に、Ｓ、Ｏ、ＮＲ７、ＣＨ＝ＣＨ、およびＣＲ８からなる群から選択され、但しＸ１およびＸ２の一方は、Ｓ、Ｏ、ＣＨ＝ＣＨ、およびＮＲ７からなる群から選択され、Ｘ１およびＸ２の他方はＣＲ８であり；
Ｙ１およびＹ２は、独立に、Ｓ、Ｏ、ＮＲ７、ＣＨ＝ＣＨ、およびＣＲ８からなる群から選択され、但しＹ１およびＹ２の一方は、Ｓ、Ｏ、ＣＨ＝ＣＨ、およびＮＲ７からなる群から選択され、Ｙ１およびＹ２の他方はＣＲ８であり；
Ｚ１およびＺ２は、独立に、ＣＲ９、ＳｉＲ１０Ｒ１１、ＮＲ１２、および共有結合からなる群から選択され、但しＺ１およびＺ２の少なくとも１つは、ＣＲ９、ＳｉＲ１０Ｒ１１、またはＮＲ１２であり；
Ｒ７は、各存在において、独立に、ＨまたはＣ１−２０アルキル基から選択され；
Ｒ８およびＲ９は、独立に、Ｈ、Ｒ１２、ＯＲ１２、ＳＲ１２、または−Ｈｅｔ−Ｒ１２であり、ここで−Ｈｅｔ−は、二価の５〜８員アリールまたはヘテロアリール基であり；Ｒ１０およびＲ１１は、独立に、Ｃ１−２０アルキル基、Ｃ１−２０アルケニル基、およびＣ１−２０ハロアルキル基からなる群から選択され；そして
Ｒ１２は、各存在において、独立に、Ｃ１−２０アルキル基、Ｃ１−２０アルケニル基、およびＣ１−２０ハロアルキル基からなる群から選択される］
を有する任意に置換された１１〜２４員多環式のヘテロアリール基である、請求項１に記載のデバイス。
【請求項７】
πおよびπ’は、独立に：
【化１３４】
2014501032.tif 000006
［式中、Ｒ９は、Ｃ６−２０アルキル基、−Ｏ−Ｃ６−２０アルキル基、−Ｏ−Ｃ６−２０アルケニル基、−Ｏ−Ｃ６−２０ハロアルキル基、−Ｓ−Ｃ６−２０アルキル基、−Ｓ−Ｃ６−２０アルケニル基、−Ｓ−Ｃ６−２０ハロアルキル基、−チエニル−Ｃ６−２０アルキル基、−チエニル−Ｃ６−２０アルケニル基、および−チエニル−Ｃ６−２０ハロアルキル基からなる群から選択され；Ｒ１０、Ｒ１１、およびＲ１２のそれぞれは、独立に、Ｃ６−２０アルキル基、Ｃ６−２０アルケニル基、およびＣ６−２０ハロアルキル基からなる群から選択される］
からなる群から選択される、請求項６に記載のデバイス。
【請求項８】
前記ポリマーが式（ＩＸ）：
【化１３５】
2014501032.tif 000007
［Ｒ８およびＲ９は、独立に、Ｈ、Ｒ１５、ＯＲ１５、ＳＲ１５、または−Ｈｅｔ−Ｒ１５であり、ここで−Ｈｅｔ−は、二価の５〜８員アリールまたはヘテロアリール基であり；但しＲ８およびＲ９の少なくとも１つはＨではなく；
Ｒ１３およびＲ１４は、独立に、Ｈ、Ｒ１５、ＯＲ１５、およびＳＲ１５からなる群から選択され；Ｒ１５は、各存在において、独立に、Ｃ１−２０アルキル基、Ｃ１−２０アルケニル基、およびＣ１−２０ハロアルキル基からなる群から選択され；
ｃは、１であり；そして
Ｒ１、Ｒ３、Ｒ４、ｘ、およびｙは、請求項１において定義した通りである］
で表される、請求項１に記載のデバイス。
【請求項９】
前記ポリマーのモル分率ｘを構成する反復単位、および前記ポリマーのモル分率ｙを構成する反復単位が異なり、そして０．３≦ｘ≦０．７および０．３≦ｙ≦０．７であり、ｘおよびｙの合計が約１である、請求項１に記載のデバイス。
【請求項１０】
前記ポリマーのモル分率ｘを構成する反復単位、および前記ポリマーのモル分率ｙを構成する反復単位が、ランダムに反復されている、請求項９に記載のデバイス。
【請求項１１】
前記ポリマーが：
【化１３６】
2014501032.tif 000008
【化１３７】
2014501032.tif 000009
【化１３８】
2014501032.tif 000010
【化１３９】
2014501032.tif 000011
［式中：Ｒ１およびＲ３は、独立してＦまたはＣｌであり、Ｒ１０、Ｒ１１、およびＲ１５は、独立して分岐鎖のＣ６−２０アルキル基であり；Ｒ１３およびＲ１４は、独立して直鎖または分岐鎖のＣ６−２０アルキル基であり；そしてｘおよびｙは、モル分率を表す実数であり、０．１≦ｘ≦０．９、０．１≦ｙ≦０．９であり、ｘおよびｙの合計が約１である］
からなる群から選択される式を有する、請求項１に記載のデバイス。
【請求項１２】
アノード、カソード、任意に１つ以上のアノード中間層、任意に１つ以上のカソード中間層、および前記アノードと前記カソードとの間にある請求項１に記載のポリマー半導体部品を含む有機光起電性デバイスとして構成される、請求項１に記載のデバイス。
【請求項１３】
前記有機光起電性デバイスが、バルクヘテロ接合光起電性デバイスである、請求項１２に記載のデバイス。
【請求項１４】
前記ポリマー半導体部品が光活性であり、前記式（Ｉ）のポリマーが、ブレンド材料中に存在し、前記式（Ｉ）のポリマーが、電子供与化合物として機能し、前記ブレンド材料が電子受容化合物をさらに含む、請求項１３に記載のデバイス。
【請求項１５】
前記電子受容化合物がフラーレン化合物である、請求項１４に記載のデバイス。
【請求項１６】
電力変換効率が少なくとも約３％である、請求項１２に記載のデバイス。
【請求項１７】
基板、アノード、カソード、および前記アノードと前記カソードとの間にある請求項１に記載のポリマー半導体部品を含む有機発光ダイオードとして構成される、請求項１に記載のデバイス。
【請求項１８】
ソース電極、ドレイン電極、ゲート電極、および誘電体層をさらに含む有機トランジスターとして構成され、一方の表面で前記誘電体層が前記ポリマー半導体部品と接触しており、他方の表面で前記ゲート電極と接触している、請求項１に記載のデバイス。
【請求項１９】
前記有機トランジスターが、有機電界効果トランジスターである、請求項１８に記載のデバイス。
【請求項２０】
前記有機トランジスターが、有機発光トランジスターである、請求項１８に記載のデバイス。
【手続補正２】
【補正対象書類名】明細書
【補正対象項目名】０００７
【補正方法】変更
【補正の内容】
【０００７】
以下に説明する図面は、例示目的のものにすぎないと理解すべきである。図面は、必ずしも縮尺して製図されているのではなく、一般に、本教示の原理を例示することに重点を置いている。図面は、本教示の範囲を決して限定するものではない。
一実施形態において、たとえば、以下の項目が提供される。
（項目１）
ポリマー半導体部品を含む電子、光学または光電子デバイスであって、前記ポリマー半導体部品が、式（Ｉ）：
【化１０１】
2014501032.tif 000012
［式中：
ＡｒおよびＡｒ’は、同一または異なる、任意に置換された５〜８員ヘテロアリール基であり；
πおよびπ’は、同一または異なる、任意に置換された１１〜２４員多環式アリールまたはヘテロアリール基であり；
Ｒ１は、Ｆ、Ｃｌ、−Ｃ（Ｏ）Ｒ５、−ＣＦ２Ｒ５、およびＣＮから選択され；
Ｒ３およびＲ４は、独立に、Ｈ、Ｆ、Ｃｌ、−Ｃ（Ｏ）Ｒ５、ＣＮ、Ｒ５、ＯＲ５、およびＳＲ５から選択され、ここでＲ５は、各存在において、独立に、Ｃ１−２０アルキル基およびＣ１−２０ハロアルキル基から選択され；
Ｘは、Ｏ、Ｓ、またはＮＲ６であり、ここでＲ６は、ＨおよびＣ１−２０アルキル基から選択され；
ａおよびｂは、独立に、０または１であり；
ｃは、１または２であり；
ｍおよびｍ’は、０、１、または２であり；
ｎおよびｎ’は、０、１、または２であり、但しｍおよびｍ’が１および／またはｎおよびｎ’が１、および／またはａおよびｂの少なくとも１つが１であり；
ｘおよびｙは、モル分率を表す実数であり、ここで０．０５≦ｘ≦０．９５、０．０５≦ｙ≦０．９５であり、ｘおよびｙの合計は約１である］
を有するポリマーを含み；
前記ポリマーが、約３，０００〜約３００，０００の範囲内の分子量を有する、デバイス。
（項目２）
前記ポリマーが式（ＩＩ）または（ＩＩＩ）：
【化１０２】
2014501032.tif 000013
［式中、Ａｒ、Ａｒ’、π、π’、Ｒ１、Ｒ３、Ｒ４、ｍ、ｍ’、ｎ、ｎ’、ａ、ｂ、ｃ、ｘ、およびｙは、項目１において定義した通りである］
で表される、項目１に記載のデバイス。
（項目３）
前記ポリマーが式（ＩＶａ）、（ＩＶｂ）、（ＩＶｃ）、（ＩＶｄ）、（ＩＶｅ）、または（ＩＶｆ）：
【化１０３】
2014501032.tif 000014
［式中、Ａｒ、Ａｒ’、π、π’、ｍ、ｍ’、ｎ、ｎ’、ａ、ｂ、ｘ、およびｙは、項目１において定義した通りである］
で表される、項目１に記載のデバイス。
（項目４）
前記ポリマーが式（Ｖａ）、（Ｖｂ）、（Ｖｃ）、（Ｖｄ）、（Ｖｅ）、または（Ｖｆ）：
【化１０４】
2014501032.tif 000015
［式中、Ａｒ、Ａｒ’、π、π’、ｍ、ｍ’、ｎ、ｎ’、ａ、ｂ、ｘ、およびｙは、項目１において定義した通りである］
で表される、項目１に記載のデバイス。
（項目５）
前記ポリマーが式（ＶＩ）：
【化１０５】
2014501032.tif 000016
［式中、ＡｒおよびＡｒ’の両方が存在する場合、それらが異なるものである、および／またはπおよびπ’が異なるものであり、Ｒ１、Ｒ３、Ｒ４、Ｒ５、ｃ、ｍ、ｍ’、ｎ、ｎ’、ｘ、およびｙは、項目１において定義した通りである］
で表される、項目１に記載のデバイス。
（項目６）
前記ポリマーが式（ＶＩａ）：
【化１０６】
2014501032.tif 000017
［式中、Ａｒ’、π、π’、Ｒ１、Ｒ３、Ｒ４、ｃ、ｘ、およびｙは、項目１において定義した通りである］
で表される、項目１に記載のデバイス。
（項目７）
前記ポリマーが式（ＶＩｂ）：
【化１０７】
2014501032.tif 000018
［式中、Ａｒ’、π、π’、Ｒ１、ｃ、ｎ、ｎ’、ｘ、およびｙは、項目１において定義した通りである］
で表される、項目１に記載のデバイス。
（項目８）
Ｒ１がＦまたはＣｌである、項目１、２および５〜７のいずれか一項に記載のデバイス。
（項目９）
前記ポリマーが式（ＶＩｃ）：
【化１０８】
2014501032.tif 000019
［式中、Ｒ１およびＲ２は、ＦおよびＣｌから選択され、Ａｒ’、π、π’、Ｒ３、Ｒ４、ｘおよびｙは、項目１において定義した通りである］
、項目１に記載のデバイス。
（項目１０）
前記ポリマーが式（ＶＩｄ）：
【化１０９】
2014501032.tif 000020
［式中、Ｒ１は、ＦおよびＣｌから選択され；Ａｒ’、π、π’、Ｒ３、Ｒ４、ｘ、およびｙは、項目１において定義した通りである］
で表される、項目１に記載のデバイス。
（項目１１）
πおよびπ’が式：
【化１１０】
2014501032.tif 000021
［式中：
Ｘ１およびＸ２は、独立に、Ｓ、Ｏ、ＮＲ７、ＣＨ＝ＣＨ、およびＣＲ８から選択され、但しＸ１およびＸ２の一方は、Ｓ、Ｏ、ＣＨ＝ＣＨ、およびＮＲ７から選択され、Ｘ１およびＸ２の他方はＣＲ８であり；
Ｙ１およびＹ２は、独立に、Ｓ、Ｏ、ＮＲ７、ＣＨ＝ＣＨ、およびＣＲ８から選択され、但しＹ１およびＹ２の一方は、Ｓ、Ｏ、ＣＨ＝ＣＨ、およびＮＲ７から選択され、Ｙ１およびＹ２の他方はＣＲ８であり；
Ｚ１およびＺ２は、独立に、ＣＲ９、ＳｉＲ１０Ｒ１１、ＮＲ１２、および共有結合から選択され、但しＺ１およびＺ２の少なくとも１つは、ＣＲ９、ＳｉＲ１０Ｒ１１、またはＮＲ１２であり；
Ｒ７は、各存在において、独立に、ＨおよびＣ１−２０アルキル基から選択され；
Ｒ８およびＲ９は、独立に、Ｈ、Ｒ１２、ＯＲ１２、ＳＲ１２、または−Ｈｅｔ−Ｒ１２であり、ここで−Ｈｅｔ−は、二価の５〜８員アリールまたはヘテロアリール基であり；Ｒ１０およびＲ１１は、独立に、Ｃ１−２０アルキル基、Ｃ１−２０アルケニル基、およびＣ１−２０ハロアルキル基から選択され；
Ｒ１２は、各存在において、独立に、Ｃ１−２０アルキル基、Ｃ１−２０アルケニル基、
およびＣ１−２０ハロアルキル基から選択される］
を有する任意に置換された１１〜２４員多環式のヘテロアリール基である、項目１〜１０のいずれか一項に記載のデバイス。
（項目１２）
πおよびπ’は、独立に：
【化１１１】
2014501032.tif 000022
［式中、Ｒ９は、Ｃ６−２０アルキル基、−Ｏ−Ｃ６−２０アルキル基、−Ｏ−Ｃ６−２０アルケニル基、−Ｏ−Ｃ６−２０ハロアルキル基、−Ｓ−Ｃ６−２０アルキル基、−Ｓ−Ｃ６−２０アルケニル基、−Ｓ−Ｃ６−２０ハロアルキル基、−チエニル−Ｃ６−２０アルキル基、−チエニル−Ｃ６−２０アルケニル基、および−チエニル−Ｃ６−２０ハロアルキル基から選択され；Ｒ１０、Ｒ１１、およびＲ１２のそれぞれは、独立に、Ｃ６−２０アルキル基、Ｃ６−２０アルケニル基、およびＣ６−２０ハロアルキル基から選択される］
から選択される、項目１１に記載のデバイス。
（項目１３）
前記ポリマーが：
【化１１２】
2014501032.tif 000023
から選択される、項目１に記載のデバイス。
（項目１４）
ＡｒおよびＡｒ’が、同一または異なる、任意に置換されたチエニル基である、項目１〜１０のいずれか一項に記載のデバイス。
（項目１５）
前記ポリマーが式（ＶＩＩ）：
【化１１３】
2014501032.tif 000024
［式中：
Ｒ１３およびＲ１４は、独立に、Ｈ、Ｒ１５、ＯＲ１５、およびＳＲ１５から選択され、ここでＲ１５は、各存在において、独立に、Ｃ１−２０アルキル基、Ｃ１−２０アルケニル基、およびＣ１−２０ハロアルキル基から選択され；
π、π’、Ｒ１、Ｒ３、Ｒ４、ｃ、ｍ、ｍ’、ｎ、ｎ’、ｘ、およびｙは、項目１において定義した通りである］
で表される、項目１に記載のデバイス。
（項目１６）
前記ポリマーが式（ＶＩＩａ）：
【化１１４】
2014501032.tif 000025
［式中、Ｒ１４は、Ｒ１５、ＯＲ１５、およびＳＲ１５から選択され、ここでＲ１５は、Ｃ１−２０アルキル基であり；およびπ、π’、Ｒ１、Ｒ３、Ｒ４、Ｒ１４、ｃ、ｘ、およびｙは、項目１において定義した通りである］
で表される、項目１に記載のデバイス。
（項目１７）
Ｒ３およびＲ４の少なくとも１つが、ＦまたはＣｌである、項目１６に記載のデバイス。
（項目１８）
Ｒ３およびＲ４がＨである、項目１６に記載のデバイス。
（項目１９）
前記ポリマーが式（ＶＩＩｂ）：
【化１１５】
2014501032.tif 000026
［式中：
Ｒ１３およびＲ１４が、同じものであり、Ｒ１５、ＯＲ１５、およびＳＲ１５から選択され、ここでＲ１５は、Ｃ１−２０アルキル基であり；
π、π’、Ｒ１、ｃ、ｘ、およびｙは、項目１において定義した通りである］
で表される、項目１に記載のデバイス。
（項目２０）
前記ポリマーが式（ＶＩＩｃ）：
【化１１６】
2014501032.tif 000027
［式中：
Ｒ１４は、Ｒ１５、ＯＲ１５、およびＳＲ１５から選択され、ここでＲ１５は、Ｃ１−２０アルキル基であり；
π、π’、Ｒ１、Ｒ３、Ｒ４、ｃ、ｘ、およびｙは、項目１において定義した通りである］
で表される、項目１に記載のデバイス。
（項目２１）
Ｒ３およびＲ４の少なくとも１つが、ＦまたはＣｌである、項目２０に記載のデバイス。
（項目２２）
Ｒ３およびＲ４がＨである、項目２０に記載のデバイス。
（項目２３）
πおよびπ’が、式：
【化１１７】
2014501032.tif 000028
［式中：
Ｘ１およびＸ２は、独立に、Ｓ、Ｏ、ＮＲ７、ＣＨ＝ＣＨ、およびＣＲ８から選択され、但しＸ１およびＸ２の一方は、Ｓ、Ｏ、ＣＨ＝ＣＨ、およびＮＲ７から選択され、Ｘ１およびＸ２の他方はＣＲ８であり；
Ｙ１およびＹ２は、独立に、Ｓ、Ｏ、ＮＲ７、ＣＨ＝ＣＨ、およびＣＲ８から選択され、但しＹ１およびＹ２の一方は、Ｓ、Ｏ、ＣＨ＝ＣＨ、およびＮＲ７から選択され、Ｙ１およびＹ２の他方はＣＲ８であり；
Ｚ１およびＺ２は、独立に、ＣＲ９、ＳｉＲ１０Ｒ１１、ＮＲ１２、および共有結合から選択され、但しＺ１およびＺ２の少なくとも１つは、ＣＲ９、ＳｉＲ１０Ｒ１１、またはＮＲ１２であり；
Ｒ７は、各存在において、独立に、ＨおよびＣ１−２０アルキル基から選択され；
Ｒ８およびＲ９は、独立に、Ｈ、Ｒ１２、ＯＲ１２、ＳＲ１２、または−Ｈｅｔ−Ｒ１２であり、ここで−Ｈｅｔ−は、二価の５〜８員アリールまたはヘテロアリール基であり；Ｒ１０およびＲ１１は、独立に、Ｃ１−２０アルキル基、Ｃ１−２０アルケニル基、およびＣ１−２０ハロアルキル基から選択され；
Ｒ１２は、各存在において、独立に、Ｃ１−２０アルキル基、Ｃ１−２０アルケニル基、およびＣ１−２０ハロアルキル基から選択される］
を有する任意に置換された多環式ヘテロアリール基である、項目１５〜２２のいずれか一項に記載のデバイス。
（項目２４）
πおよびπ’が、独立に：
【化１１８】
2014501032.tif 000029
［式中、Ｒ９は、Ｃ６−２０アルキル基、−Ｏ−Ｃ６−２０アルキル基、−Ｏ−Ｃ６−２０アルケニル基、−Ｏ−Ｃ６−２０ハロアルキル基、−Ｓ−Ｃ６−２０アルキル基、−Ｓ−Ｃ６−２０アルケニル基、−Ｓ−Ｃ６−２０ハロアルキル基、−チエニル−Ｃ６−２０アルキル基、−チエニル−Ｃ６−２０アルケニル基、および−チエニル−Ｃ６−２０ハロアルキル基から選択され；およびＲ１０、Ｒ１１、およびＲ１２のそれぞれは、独立に、Ｃ６−２０アルキル基、Ｃ６−２０アルケニル基、およびＣ６−２０ハロアルキル基から選択される］
から選択される、項目２３に記載のデバイス。
（項目２５）
前記ポリマーが、式（ＶＩＩＩａ）、（ＶＩＩＩｂ）、または（ＶＩＩＩｃ）：
【化１１９】
2014501032.tif 000030
［式中：
Ｒ８およびＲ９は、独立に、Ｈ、Ｒ１５、ＯＲ１５、ＳＲ１５、または−Ｈｅｔ−Ｒ１５であり、ここで−Ｈｅｔ−は、二価の５〜８員アリールまたはヘテロアリール基であり、但し、Ｒ８およびＲ９の少なくとも１つはＨではなく；
Ｒ１０およびＲ１１は、独立に、Ｃ１−２０アルキル基、Ｃ１−２０アルケニル基、およびＣ１−２０ハロアルキル基から選択され；
Ｒ１２は、各存在において、独立に、Ｃ１−２０アルキル基、Ｃ１−２０アルケニル基、およびＣ１−２０ハロアルキル基から選択され；
Ｒ１３およびＲ１４は、独立に、Ｈ、Ｒ１５、ＯＲ１５、およびＳＲ１５から選択され；Ｒ１５は、各存在において、独立に、Ｃ１−２０アルキル基、Ｃ１−２０アルケニル基、およびＣ１−２０ハロアルキル基から選択され；
Ｒ３、Ｒ４、ｍ、ｍ’、ｎ、ｎ’、ｘおよびｙは、項目１において定義した通りである］
で表される、項目１に記載のデバイス。
（項目２６）
Ｒ８およびＲ９の一方が、分岐鎖Ｃ６−２０アルコキシ基であり、Ｒ８およびＲ９の他方がＨであり；Ｒ１０、Ｒ１１、およびＲ１１のそれぞれが、独立に、分岐鎖Ｃ６−２０アルキル基である、項目２５に記載のデバイス。
（項目２７）
ｍおよびｍ’が０であり、ｎおよびｎ’が１である、項目２６に記載のデバイス。
（項目２８）
Ｒ３およびＲ４がＨである、項目２７に記載のデバイス。
（項目２９）
Ｒ１３およびＲ１４が同じものである、項目２８に記載のデバイス。
（項目３０）
Ｒ３およびＲ４がＦである、項目２７に記載のデバイス。
（項目３１）
Ｒ１４がＣ６−２０アルキル基である、項目２８に記載のデバイス。
（項目３２）
前記ポリマーが式（ＩＸ）：
【化１２０】
2014501032.tif 000031
［Ｒ８およびＲ９は、独立に、Ｈ、Ｒ１５、ＯＲ１５、ＳＲ１５、または−Ｈｅｔ−Ｒ１５であり、ここで−Ｈｅｔ−は、二価の５〜８員アリールまたはヘテロアリール基であり；但しＲ８およびＲ９の少なくとも１つはＨではなく；
Ｒ１３およびＲ１４は、独立に、Ｈ、Ｒ１５、ＯＲ１５、およびＳＲ１５から選択され；Ｒ１５は、各存在において、独立に、Ｃ１−２０アルキル基、Ｃ１−２０アルケニル基、およびＣ１−２０ハロアルキル基から選択され；
Ｒ１、Ｒ３、Ｒ４、ｃ、ｘ、およびｙは、項目１において定義した通りである］
で表される、項目１に記載のデバイス。
（項目３３）
Ｒ８およびＲ９の一方が、分岐鎖Ｃ６−２０アルコキシ基であり、Ｒ８およびＲ９の他方がＨである、項目３２に記載のデバイス。
（項目３４）
Ｒ３およびＲ４がＨである、項目３３に記載のデバイス。
（項目３５）
Ｒ１３およびＲ１４が、独立に、Ｃ６−２０アルキル基である、項目３４に記載のデバイス。
（項目３６）
Ｒ１３がＨであり、Ｒ１４がＣ６−２０アルキル基である、項目３４に記載のデバイス。
（項目３７）
Ｒ３およびＲ４の少なくとも１つが、ＦまたはＣｌである、項目３３に記載のデバイス。
（項目３８）
Ｒ１３がＨであり、Ｒ１４がＣ６−２０アルキル基である、項目３７に記載のデバイス。
（項目３９）
前記ポリマーが：
【化１２１】
2014501032.tif 000032
【化１２２】
2014501032.tif 000033
【化１２３】
2014501032.tif 000034
【化１２４】
2014501032.tif 000035
【化１２５】
2014501032.tif 000036
から選択される、項目１に記載のデバイス。
（項目４０）
式（Ｉ）中、前記反復単位：
【化１２６】
2014501032.tif 000037
が、前記反復単位：
【化１２７】
2014501032.tif 000038
［式中、Ａｒ、Ａｒ’、π、π’、Ｒ１、Ｒ３、Ｒ４、ｍ、ｍ’、ｎ、ｎ’、ａ、ｂ、およびｃは、項目１において定義した通りであり；０．１≦ｘ≦０．９および０．１≦ｙ≦０．９であり、ｘおよびｙの合計は約１である］とは異なる項目１に記載のデバイス
（項目４１）
０．３≦ｘ≦０．７および０．３≦ｙ≦０．７であり、ｘおよびｙの合計が約１である、項目４０に記載のデバイス。
（項目４２）
前記ポリマーのｘモル分率を構成する前記反復単位、および前記ポリマーのｙモル分率を構成する前記反復単位が、ランダムに反復されている、項目４０に記載のデバイス。
（項目４３）
アノード、カソード、任意に１つ以上のアノード中間層、任意に１つ以上のカソード中間層、および前記アノードと前記カソードとの間にある項目１に記載のポリマー半導体部品を含む有機光起電性デバイスとして構成される、項目１〜４２のいずれか一項に記載のデバイス。
（項目４４）
前記有機光起電性デバイスが、バルクヘテロ接合光起電性デバイスである、項目４３に記載のデバイス。
（項目４５）
前記ポリマー半導体部品が光活性であり、前記式（Ｉ）のポリマーが、ブレンド材料中に存在し、前記式（Ｉ）のポリマーが、電子供与化合物として機能し、前記ブレンド材料が電子受容化合物をさらに含む、項目４４に記載のデバイス。
（項目４６）
前記電子受容化合物がフラーレン化合物である、項目４５に記載のデバイス。
（項目４７）
前記フラーレン化合物が、［６，６］−フェニル−Ｃ６１−酪酸メチルエステル（ＰＣＢＭ）またはその誘導体である、項目４６に記載のデバイス。
（項目４８）
電力変換効率が少なくとも約３％である、項目４３に記載のデバイス。
（項目４９）
基板、アノード、カソード、および前記アノードと前記カソードとの間にある項目１に記載のポリマー半導体部品を含む有機発光ダイオードとして構成される、項目１に記載のデバイス。
（項目５０）
ソース電極、ドレイン電極、ゲート電極、および誘電体層をさらに含む有機トランジスターとして構成され、一方の表面で前記誘電体層が前記ポリマー半導体部品と接触しており、他方の表面で前記ゲート電極と接触している、項目１に記載のデバイス。
（項目５１）
前記有機トランジスターが、有機電界効果トランジスターである、項目５０に記載のデバイス。
（項目５２）
前記有機トランジスターが、有機発光トランジスターである、項目５０に記載のデバイス。
（項目５３）
ポリマー半導体部品を含む電子、光学または光電子デバイスであって、前記ポリマー半導体部品が、式：
【化１２８】
2014501032.tif 000039
［式中：
ＡｒおよびＡｒ’は、同一または異なる、任意に置換された５〜８員ヘテロアリール基であり；
πおよびπ’は、同一または異なる、任意に置換された１１〜２４員多環式アリールまたはヘテロアリール基であり；
Ｘ１はＣＲ１であり；
Ｘ２は、ＮまたはＣＲ２であり；
Ｘ３は、ＮまたはＣＲ３であり；
Ｘ４は、ＮまたはＣＲ４であり；
Ｒ１、Ｒ２、Ｒ３、およびＲ４は、独立に、Ｈ、Ｆ、Ｃｌ、−Ｃ（Ｏ）Ｒ５、ＣＮ、Ｒ５、ＯＲ５、およびＳＲ５から選択され、ここでＲ５は、各存在において、独立に、Ｃ１−２０アルキル基、およびＣ１−２０ハロアルキル基から選択され、但しＲ１およびＲ２の少なくとも１つは、Ｆ、Ｃｌ、−Ｃ（Ｏ）Ｒ５、−ＣＦ２Ｒ５、およびＣＮから選択され；
Ｘは、Ｏ、Ｓ、またはＮＲ６であり、ここでＲ６は、ＨおよびＣ１−２０アルキル基から選択され；
ａおよびｂは、０または１であり；
ｍ、ｍ’、ｎ、およびｎ’は、０、１、または２であり；
ｘおよびｙは、モル分率を表す実数であり、ここで０．０５≦ｘ≦０．９５、０．０５≦ｙ≦０．９５であり、ｘおよびｙの合計は約１である］
を有するポリマーを含み；
前記ポリマーが、約３，０００〜約３００，０００の範囲内の分子量を有する、デバイス。